【手続補正書】
【提出日】平成23年8月17日(2011.8.17)
【手続補正１】
【補正対象書類名】明細書
【補正対象項目名】０００３
【補正方法】変更
【補正の内容】
【０００３】
ホスフェートの使用が提唱されることがある一方で、ホスファイトまたは被酸化性リン化合物は典型的には使用されない。被酸化性リン化合物の使用により、ポリエステル中でアンチモンのような触媒がその金属元素状態に還元され、好ましくない黒ずんだ色をもたらすことはよく知られている。
【手続補正２】
【補正対象書類名】明細書
【補正対象項目名】０００５
【補正方法】変更
【補正の内容】
【０００５】
この明細書は、被酸化性リン化合物と、少なくとも１種のイオノマーモノマーから誘導されたイオノマーポリエステルとを含んでなる組成物であって、イオノマーポリエステルの酸単位の少なくとも９０％がテレフタル酸、イソフタル酸、オルトフタル酸、２，６−ジメチルナフタル酸およびそれらの各々のジメチルエステルからなる群から誘導され、該組成物がイオノマーポリエステルポリマーの量と存在するならば非イオノマーポリエステルポリマーの量との和であるポリエステル総量を有し、被酸化性リン化合物が、トリフェニルホスファイト、トリメチルホスファイト、トリエチルホスファイト、（２，４，６−トリ−ｔ−ブチルフェノール）２−ブチル−２−エチル−１，３−プロパンジオールホスファイト、ビス（２，４−ジ−ｔｅｒｔ−ブチルフェニル）ペンタエリスリトールジホスファイトおよびテトラキス（２，４−ジ−ｔｅｒｔ−ブチルフェニル）４，４−ビフェニルジホスホナイトからなる群から選択される、組成物を開示する。
【手続補正３】
【補正対象書類名】明細書
【補正対象項目名】０００７
【補正方法】削除
【補正の内容】
【手続補正４】
【補正対象書類名】明細書
【補正対象項目名】００１４
【補正方法】変更
【補正の内容】
【００１４】
ポリマーがイオノマーである場合に、被酸化性リン化合物と金属触媒との酸化還元反応が全く生じないことが見出された。従って、得られるポリマーの黒ずみに影響することなく、イオノマー不含有組成物と比べて、多量の安定剤を組成物に使用できる。
【手続補正５】
【補正対象書類名】明細書
【補正対象項目名】００１７
【補正方法】変更
【補正の内容】
【００１７】
しかしながら、ポリアミドを含有する別の組成物が存在する。従って、本発明は、イオノマーポリエステルポリマーおよび被酸化性リン安定剤を含み、更にポリアミドポリマーをも含む組成物も対象としている。
【手続補正６】
【補正対象書類名】明細書
【補正対象項目名】００２０
【補正方法】変更
【補正の内容】
【００２０】
イオノマーポリマーの適当なタイプの１つは、結晶性スルホン化ポリエステルポリマーである。用語「結晶性」は、配向または熱誘起結晶性のいずれかの故に、熱可塑性ポリマーが半結晶性になり得ることを意味する。プラスチックは完全には結晶性でないこと、およびその結晶性状態は、より正確には半結晶性として記載されることはよく知られている。用語「半結晶性」は、この技術分野でよく知られており、結晶性領域のシャープな特徴と無定形領域特有の広がった特徴とを有するＸ線パターンを示すポリマーを表すことを意味する。半結晶性を純結晶状態および無定形状態と区別すべきであることも、この技術分野ではよく知られている。
【手続補正７】
【補正対象書類名】明細書
【補正対象項目名】００３４
【補正方法】変更
【補正の内容】
【００３４】
スルホン化ポリエステルポリマーは、通常、官能化金属スルホネートに由来する金属スルホネートを含んでなる。用語「官能化金属スルホネート」は、式：Ｒ−ＳＯ３Ｍ［式中、Ｍは金属イオンであり、Ｒは、官能化金属塩をポリエステル或いはその各モノマーまたはオリゴマーと反応させる官能基を少なくとも１個含有する、脂肪族、芳香族または環状化合物である。］で示される化合物を表す。本発明において包含される官能化金属スルホネートは、脂肪族および芳香族のアルコール、カルボン酸、ジオール、ジカルボン酸、および多官能性のアルコール、カルボン酸、アミンおよびジアミンを包含するスルホン化コモノマーの、リチウム塩およびナトリウム塩である。一方、非官能性金属スルホネートは、Ｒ−ＳＯ３Ｍで示されるものであって、Ｒは官能基を含有しない。従って、用語「金属スルホネート」は、官能性金属スルホネートと非官能性金属スルホネートの両方を意味する。その例は、ポリエステル−ポリアミド系中で金属スルホネートとして作用することが知られている、スルホン化ポリスチレンまたはスルホン化ポリオレフィンである。
【手続補正８】
【補正対象書類名】明細書
【補正対象項目名】００４０
【補正方法】変更
【補正の内容】
【００４０】
Ｘによって表されたジオールは、エチレングリコール、１，３−プロパンジオール、１，４−ブタンジオール、１，５−ペンタンジオール、１，６−ヘキサンジオール、１，９−ノナンジオール、ジエチレングリコール、トリメチレングリコールのような脂肪族グリコール、シクロヘキサンジオール、シクロヘキサンジメタノールのような脂環式ジオールであり得、単独でまたは２種以上の種を組み合わせて使用できる。それらのうち、エチレングリコール、ジエチレングリコールおよびシクロヘキサンジオールが好ましい。
【手続補正９】
【補正対象書類名】明細書
【補正対象項目名】００４２
【補正方法】変更
【補正の内容】
【００４２】
下記構造：
【化３】
2010537007.tif 000001
は、スルホイソフタル酸リチウム（ＬｉＳＩＰＡ）またはスルホン酸リチウム塩変性イソフタル酸を示す。
【手続補正１０】
【補正対象書類名】明細書
【補正対象項目名】００５３
【補正方法】変更
【補正の内容】
【００５３】
金属スルホイソフタル酸またはそのジメチルエステルに由来する金属スルホイソフタレートの典型的な濃度は、約０．０１〜約１５ｍｏｌ％の範囲であり、約０．０５〜約１０ｍｏｌ％の範囲がより好ましく、約０．１〜５ｍｏｌ％の範囲もまた好ましく、約０．２〜約４ｍｏｌ％および約０．３〜約２ｍｏｌ％の範囲も良好な操作範囲である。金属スルホネートの量は、ポリマー中のイオウまたはポリマー中の金属の量を測ることによって測定される。スルホネートがイソフタレート類に属する場合、スルホネートは、金属スルホイソフタル酸およびグリコールに由来する金属スルホイソフタレートであると記載でき、金属は、リチウム、ナトリウム、カリウム、カルシウム、亜鉛およびマンガンからなる群から選択される。
【手続補正１１】
【補正対象書類名】明細書
【補正対象項目名】００６６
【補正方法】変更
【補正の内容】
【００６６】
安定剤の量に厳密な上限は存在しないが、リンが、組成物中のポリエステルポリマーの総量１，０００，０００部あたりリン１５〜１５０部の範囲で存在するのに十分な量で、安定剤は存在すべきである。組成物中のポリエステルポリマーの総量は、存在するイオノマーポリエステルポリマーの量と存在するならば非イオノマーポリエステルポリマーの量との和である。リン元素に基づいて１５〜１５０ｐｐｍが好ましいが、リン元素に基づいて１５〜１２０ｐｐｍがより好ましく、リン元素に基づいて２０〜１００ｐｐｍが最も好ましい。
【手続補正１２】
【補正対象書類名】明細書
【補正対象項目名】００７１
【補正方法】変更
【補正の内容】
【００７１】
これらのポリアミドは、末端基滴定によって測定して、２０００〜６０，０００の数平均分子量を有し得る。これらのポリアミドは、アミノカプロン酸同士の反応生成物、および／またはアジピン酸、イソフタル酸、テレフタル酸、１，４−シクロヘキサンジカルボン酸、レゾルシノールジカルボン酸またはナフタレンジカルボン酸を包含するジカルボン酸或いはそれらの混合物の基と、ｍ−キシリレンジアミン、ｐ−キシリレンジアミン、ヘキサメチレンジアミン、エチレンジアミンまたは１，４−シクロヘキサンジメチルアミンを包含するジアミン或いはそれらの混合物の基との反応生成物としても記載され得る。
【手続補正１３】
【補正対象書類名】明細書
【補正対象項目名】００７４
【補正方法】変更
【補正の内容】
【００７４】
以下の実施例は、本発明の機能を説明する。
【手続補正１４】
【補正対象書類名】明細書
【補正対象項目名】００７６
【補正方法】変更
【補正の内容】
【００７６】
３時間反応させた後、容器内容物の一部を第２容器に移した。第１容器に残ったヒールは、原材料を最初に導入したときに容器内にあった量とほぼ同じ量であった。第２容器において、第１容器から第２容器に移した材料に、１重量％アンチモンの２２３ｇ、５％スルホイソフタル酸リチウムビスヒドロキシエチルエステル−９５％エチレングリコール溶液の１９１ｇ、およびエチレングリコールの１４１２ｇを添加した。第２容器の内容物を、大気圧下、２４４℃で撹拌した。３０分混合した後、圧力を１００ｔｏｒｒまで低下させ、更に２６分後、圧力を１．０ｔｏｒｒまで低下させた。４０分後、圧力は０．２ｔｏｒｒであり、この圧力で２０分間維持した後、成分を取り出し、無定形状態で材料をペレット化した。
【手続補正１５】
【補正対象書類名】明細書
【補正対象項目名】００７９
【補正方法】変更
【補正の内容】
【００７９】
実施例２（比較）
ＬｉＳＩＰＡを添加しなかったこと、および実施例１で調製したポリマーとほぼ同じ色にするためにトナー濃度を調整したこと以外は、本質的に実施例１に記載したように、結晶性ポリエステル樹脂を調製した。樹脂は実施例１に記載したようにＳＳＰバッチであり、カラーデータを測定した。HunterLab ColorQuest XEを用い、樹脂についてハンターＬ＊色を測定した。結果を表１に示す。
【手続補正１６】
【補正対象書類名】明細書
【補正対象項目名】００８３
【補正方法】変更
【補正の内容】
【００８３】
実施例４（比較）
安定剤としてＴＥＰを添加しなかったこと以外は、実施例３に記載したように、結晶性ポリエステル樹脂を調製した。実施例３に記載したように、プレフォームを製造して粉砕した。粉砕プレフォームについて、ハンターｂ＊色を測定した。HunterLab ColorQuest XEを用いて、プレフォームの色を測定した。結果を表２に示す。
【手続補正１７】
【補正対象書類名】特許請求の範囲
【補正対象項目名】全文
【補正方法】変更
【補正の内容】
【特許請求の範囲】
【請求項１】
被酸化性リン化合物と、少なくとも１種のイオノマーモノマーから誘導されたイオノマーポリエステルとを含んでなる組成物であって、イオノマーポリエステルの酸単位の少なくとも９０％がテレフタル酸、イソフタル酸、オルトフタル酸、２，６−ジメチルナフタル酸およびそれらの各々のジメチルエステルからなる群から誘導され、該組成物がイオノマーポリエステルポリマーの量と存在するならば非イオノマーポリエステルポリマーの量との和であるポリエステル総量を有し、被酸化性リン化合物が、トリフェニルホスファイト、トリメチルホスファイト、トリエチルホスファイト、（２，４，６−トリ−ｔ−ブチルフェノール）２−ブチル−２−エチル−１，３−プロパンジオールホスファイト、ビス（２，４−ジ−ｔｅｒｔ−ブチルフェニル）ペンタエリスリトールジホスファイトおよびテトラキス（２，４−ジ−ｔｅｒｔ−ブチルフェニル）４，４−ビフェニルジホスホナイトからなる群から選択される、組成物。
【請求項２】
イオノマーモノマーが、テレフタル酸、イソフタル酸、オルトフタル酸、２，６−ジメチルナフタル酸およびそれらの各々のジメチルエステルのスルホネートの金属塩からなる群から選択される、請求項１に記載の組成物。
【請求項３】
被酸化性リン化合物が、総ポリエステルポリマー１，０００，０００部あたりリン１５〜１５０部の範囲で存在する、請求項１または２に記載の組成物。
【請求項４】
被酸化性リン化合物が、総ポリエステルポリマー１，０００，０００部あたりリン１５〜１２０部の範囲で存在する、請求項１または２に記載の組成物。
【請求項５】
被酸化性リン化合物が、総ポリエステルポリマー１，０００，０００部あたりリン３０〜１００部の範囲で存在する、請求項１または２に記載の組成物。
【請求項６】
組成物がポリアミドポリマーを本質的に含有しない、請求項１〜５のいずれかに記載の組成物。
【請求項７】
組成物が、組成物の０．２重量％〜１０重量％の範囲のポリアミドポリマーを更に含んでなる、請求項１〜５のいずれかに記載の組成物。
【請求項８】
組成物が、被酸化性リン化合物によって還元される金属元素を本質的に含有しない、請求項１〜７のいずれかに記載の組成物。
【請求項９】
組成物が１ｐｐｍ未満の金属元素を含有する、請求項１〜７のいずれかに記載の組成物。
【請求項１０】
組成物が２ｐｐｍ未満の金属元素を含有する、請求項１〜７のいずれかに記載の組成物。
【請求項１１】
組成物が５ｐｐｍ未満の金属元素を含有する、請求項１〜７のいずれかに記載の組成物。
【請求項１２】
組成物が１０ｐｐｍ未満の金属元素を含有する、請求項１〜７のいずれかに記載の組成物。
【請求項１３】
酸素の存在下で組成物を７０℃より高い温度まで２分を超える時間加熱する工程を含む、請求項８〜１２のいずれかに記載の組成物を熱処理する方法。